(57)【要約】【課題】ＰＣａ部材にシース管レスで容易に貫通孔内に凹凸を設けることができる技術を提供する。【解決手段】単管パイプ４００にビニールホース４０２を被せ（Ａ）、周囲にゴムひも４０４を螺旋状に巻き付け（Ｂ）、ＰＣａ部材施工用の治具６００とする（Ｃ）。製作した治具６００を型枠内の貫通孔を形成する予定の位置に固定し、コンクリートを打設する。所定の強度を発現後、単管パイプ４００、ビニールホース４０２、ゴムひも４０４の順に治具６００を除去する。治具６００を除去した跡は主筋の貫通孔となり、その：内面には螺旋状に延びた凹部が形成された状態となる。これにより、ＰＣａ部材にシース管レスで主筋貫通孔を形成し、かつ、貫通孔の内面に容易に凹凸を設けることができる。【選択図】図５
2018135686.tif 000002
【特許請求の範囲】
【請求項１】
接合対象である他の構造部材から延びた主筋を挿通可能な貫通孔が形成されたプレキャストコンクリート部材の製造方法であって、
棒状の芯材の表面に弾性材料からなる被覆層を形成し、かつ、前記被覆層が前記芯材の周囲への弾性索状体の巻き付けにより径方向への凸部を形成した状態にある治具を用意する第１工程と、
型枠内の前記貫通孔を形成する予定の位置に前記治具を固定してコンクリートを打設する第２工程と、
脱型に際して所定の強度を発現したコンクリートから前記芯材及び前記弾性索状体を含む前記被覆層を順に除去することにより、前記弾性索状体の凸部を型とした凹部を内面に有する前記貫通孔が前記芯材の軸方向に形成されたプレキャストコンクリート部材を得る第３工程と
を有するプレキャストコンクリート部材の製造方法。
【請求項２】
請求項１に記載のプレキャストコンクリート部材の製造方法において、
前記第１工程では、
前記芯材に弾性体チューブを被せ、その周囲に前記弾性索状体を少なくとも１条の螺旋状に巻き付けて凸部を形成したものを前記被覆層とすることを特徴とするプレキャストコンクリート部材の製造方法。
【請求項３】
請求項１に記載のプレキャストコンクリート部材の製造方法において、
前記第１工程では、
前記芯材に弾性体チューブを被せ、その周囲に前記弾性索状体が予め格子状に組まれた弾性体ネットを巻き付けて凸部を形成したものを前記被覆層とすることを特徴とするプレキャストコンクリート部材の製造方法。
【請求項４】
請求項１に記載のプレキャストコンクリート部材の製造方法において、
前記第１工程では、
前記弾性索状体が格子状に組まれた状態で全体としてシート状をなす弾性体ネットを前記芯材に直に巻き付けて凸部を形成したものを前記被覆層とすることを特徴とするプレキャストコンクリート部材の製造方法。
【請求項５】
請求項１に記載のプレキャストコンクリート部材の製造方法において、
前記第１工程では、
前記芯材に前記弾性索状体同士を軸線方向に隙間なく螺旋状に巻き付け、互いに密集した凸部を形成したものを前記被覆層とすることを特徴とするプレキャストコンクリート部材の製造方法。
【請求項６】
構造部材を構成する鉄筋コンクリートの本体と、
前記本体を柱状に貫通して延び、接合対象となる他の構造部材から延びる主筋を挿通可能で内面にコンクリート地肌が露出した貫通孔と、
前記貫通孔の内面に沿って軸線方向に少なくとも一続きの螺旋状に延び、コンクリート地肌が径方向外側へ部分楕円形断面の溝状に凹んだ状態にある凹部と
を備えたプレキャストコンクリート部材。
【請求項７】
請求項６に記載のプレキャストコンクリート部材において、
前記凹部は、
前記貫通孔の内面に沿って互いに交差した複数本の螺旋状に延びていることを特徴とするプレキャストコンクリート部材。
【請求項８】
請求項６に記載のプレキャストコンクリート部材において、
前記凹部は、
前記貫通孔の軸線方向に隙間なく螺旋状に延びており、前記溝状の凹みが軸線方向で互いに密集した状態にあることを特徴とするプレキャストコンクリート部材。
【発明の詳細な説明】
【技術分野】
【０００１】
本発明は、主筋の貫通孔にシース管を用いないプレキャストコンクリート部材の製造方法、及び、完成品としてのプレキャストコンクリート部材に関するものである。
【背景技術】
【０００２】
例えば、高層ＲＣ建物の建設においては、柱梁接合部をプレキャスト（以下、「ＰＣａ」と称する。）化して組み立てる工法が多く用いられている。この公知の工法は、柱ＰＣａ部材に梁端部と柱の仕口部を一体としたＰＣａ部材（以下、「パネルゾーンＰＣａ部材」と称する。）を現場で接合するものである。このため、柱ＰＣａ部材には柱頭部から突出した柱主筋が延びており、また、パネルゾーンＰＣａ部材には柱主筋に対応した位置に予め貫通孔が設けられている。そして、柱主筋を貫通孔に挿通させてパネルゾーンＰＣａ部材を落とし込み、柱頭部目地と貫通孔に充填したモルタルによって両部材を一体化させる。
【０００３】
従来、パネルゾーンＰＣａ部材の貫通孔にはシース管を埋め込むことが一般的であった。これは、ＰＣａ成型時にシース管自身がコンクリート型枠となって貫通孔を良好に形成できること、シース管内面のリブがモルタル充填後に柱主筋の引き抜き強度を充分に発揮できること、等の事情によるものであるが、シース管の使用を省略することができれば、さらなる施工の合理化を図ることができることも事実である。
【０００４】
このため近年の研究テーマの多くは、シース管レスで貫通孔をＰＣａ部材に製作する方法に注目が集まっており、既にいくつかの研究論文が発表されている。例えば、（１）塩化ビニールホース及び鋼管により挿入孔を形成する方法（非特許文献１を参照。）や、（２）ワイヤーブラシを用いて貫通孔表面を粗面化する方法（非特許文献２を参照。）、（３）リブ付きのエア加圧式ゴムバッグによりコンクリート素地に凹凸を形成する方法（非特許文献３を参照。）等が知られている。これらの研究は、詳細な検証内容こそ異なるものの、大要「シース管レスとしたＰＣａ部材の貫通孔が柱主筋の引き抜き強度をどこまで確保できるか」の点で共通している。
【先行技術文献】
【非特許文献】
【０００５】
【非特許文献１】「プレキャスト化したＲＣ造柱梁接合部の静的載荷実験（その１  実験計画と結果概要）」、２０１３年建築学会大会論文
【非特許文献２】鈴木  英之、西原  寛、「プレキャスト化された柱梁接合部内における柱主筋貫通孔の使用が部分架構の構造性能に及ぼす影響」、コンクリート工学年次論文集、ｖｏｌ．３０  Ｎｏ．３、２００８年
【非特許文献３】「貫通孔内に後挿入された鉄筋の付着性状に関する実験的研究」、三井住友建設論文、２００９年
【発明の概要】
【発明が解決しようとする課題】
【０００６】
上記（１）非特許文献１に記載のものは、パネルゾーンＰＣａ部材の柱梁主筋貫通孔をシース管レスで製作する方法として有用である。この方法で製作された主筋貫通孔は、シース管を用いた在来方法のものと同等以上の引き抜き強度があることが実験により確認されているが、貫通孔内面は平滑であり、シース管のような凹凸が設けられていない点には依然として改良の余地があると考えられる。
【０００７】
上記（２）非特許文献２に記載の方法は、平滑にできた貫通孔内面を後加工によって粗面化するものであるが、ＰＣａ施工後に全ての貫通孔にワイヤーブラシを用いた後加工を施す必要があり、工数の増大がシース管レスの利点を打ち消してしまうため好ましくない。また、貫通孔内のコンクリート表面を粗面化しているとはいっても、やはり引き抜き強度の面では凹凸を設けた貫通孔の形状に及ばない。
【０００８】
上記（３）非特許文献３に記載の方法は、リブ付きゴムバッグを型枠に用いて貫通孔内に凹凸を形成することができる点である程度の評価はできると考えられる。しかしながら、硬化後のコンクリートからゴムバッグを引き抜く際に外周のリブが全長にわたって抵抗となるため引き抜きが容易でなく、作業効率が極端に悪化するという問題がある。また、この方法ではゴムバッグのリブ部分を型枠として内面に凹凸を形成したものであるが、施工時に型枠となるリブの断面が多角形状であり、リブが抜けた後の貫通孔内にできた凹部断面が角形（台形）状となるため、隅角部（角頂点）までモルタルが充填されにくく、ＰＣａ部材の接合後に空洞（巣穴）が残るおそれがある。
【０００９】
そこで本発明は、ＰＣａ部材にシース管レスで容易に貫通孔内に凹凸を設けることができる技術の提供を課題とする。
【００１０】
また本発明は、ＰＣａ部材の貫通孔をシース管レスとしても充分な強度を得ることができる技術の提供を課題とする。
【課題を解決するための手段】
【００１１】
上記の課題を解決するため、本発明は以下の解決手段を提供する。
【００１２】
〔製造方法の発明〕
第１工程：棒状の芯材の表面に弾性材料からなる被覆層を形成し、かつ、被覆層が芯材の周囲への弾性索状体の巻き付けにより径方向への凸部を形成した状態にある治具を用意する。
第２工程：型枠内の貫通孔を形成する予定の位置に治具を固定してコンクリートを打設する。
第３工程：脱型に際して所定の強度を発現したコンクリートから芯材及び弾性索状体を含む被覆層を順に除去する。これにより、弾性索状体の凸部を型とした凹部を内面に有する貫通孔が芯材の軸方向に形成されたプレキャストコンクリート部材を得る。
【００１３】
本発明の方法によれば、以下の点で優位性が得られる。
（１）プレキャスト施工時に型枠内に設置する治具は、「芯材」と弾性索状体を含む「被覆層」で構成されているため、コンクリート硬化後にこれらを「芯材」と「被覆層」に分けて順番に除去することができる。すなわち、硬化後のコンクリートから先ず芯材を除去する際は、芯材自身が単純な棒状であるため特段の抵抗を受けることがなく、容易にこれを除去可能である。次に、芯材を除去した後のコンクリート内部には被覆層が残された状態となるが、弾性索状体を含む被覆層は弾性材料であるため、縦方向への引き抜き力を加えるだけで横方向へは自ら縮み、コンクリート境界面から容易に剥離することができる。これにより、「芯材」及び「被覆層」のいずれも大きな抵抗を受けることなく、硬化後のコンクリートから容易に除去することができる。
【００１４】
（２）「芯材」及び「被覆層」が除去された跡には、内部にコンクリート地肌が露出した貫通孔が現れることとなるが、その内面には弾性索状体の凸部を型とした凹部が設けられた状態となる。これにより、主筋の貫通孔内に凹凸を有したプレキャストコンクリート部材の完成品を得ることができる。
【００１５】
〔治具のバリエーション〕
本発明の製造方法で用いる治具には、以下のバリエーションが含まれる。
（ｉ）芯材に弾性体チューブを被せ、その周囲に弾性索状体を少なくとも１条の螺旋状に巻き付けて凸部を形成したものを被覆層とするもの。
（ii）芯材に弾性体チューブを被せ、その周囲に弾性索状体が予め格子状に組まれた弾性体ネットを巻き付けて凸部を形成したものを被覆層とするもの。又は、弾性索状体が格子状に組まれた状態で全体としてシート状をなす弾性体ネットを芯材に直に巻き付けて凸部を形成したものを被覆層とするもの。なお、シート状をなす弾性体の表面に凸部となる弾性索状体が格子状をなして一体成型されたもを芯材に直に巻き付けてもよい。
（iii）芯材に弾性索状体同士を軸線方向に隙間なく螺旋状に巻き付け、互いに密集した凸部を形成したものを被覆層とするもの。
【００１６】
上記（ｉ）の治具を用いた場合、プレキャストコンクリート部材の完成時に貫通孔の内面に形成される凹部は少なくとも一続きの螺旋状に延びた態様となる。
上記（ii）の治具を用いた場合、プレキャストコンクリート部材の完成時に貫通孔の内面に形成される凹部は、内面に沿って互いに交差した複数本の螺旋状に延びた態様となる。
上記（iii）の治具を用いた場合、プレキャストコンクリート部材の完成時に貫通孔の内面に形成される凹部は、貫通孔の軸線方向に隙間なく螺旋状に延びており、かつ、軸線方向で互いに密集した態様となる。
【００１７】
いずれにしても、上記（ｉ）〜（iii）の治具を用いた方法により得られた完成品のプレキャストコンクリート部材は、シース管レスで形成した貫通孔内に凹凸を有したものとなり、接合後に充分な引き抜き強度を得ることができる。
【００１８】
〔特徴的な凹部の形態〕
ここで、本発明の製造方法により得られる完成品としてのプレキャストコンクリート部材は、貫通孔内面の凹部が特徴的な形態を有している。すなわち、凹部は貫通孔の内面に沿って軸線方向に少なくとも一続きの螺旋状に延びており、コンクリート地肌が径方向外側へ部分楕円形断面の溝状に凹んだ状態にある。ここで、凹部を螺旋状に延びた溝状とすること自体は従来のものに近いが、凹部縦断面の形状を部分楕円形とした構成は従来にない。
【００１９】
例えば、従来公知である多角形状断面の凹部は、上述のように充填時に隅角部までモルタルが行きわたらず、空洞（巣穴）を残すおそれがあったが、本発明のものは凹部断面が角形状ではなく、部分楕円形状であるため内部全体に充填されやすく、施工後に空洞が残るおそれがないという優位性を発揮する。
【００２０】
〔完成品に至る過程〕
上記の優位性には、本発明の製造方法による寄与が多大である。先ず、「シース管レスとした貫通孔内に凹凸を形成する」という観点だけからすれば、既に従来公知（非特許文献３）のものが存在するが、そのための製造方法は、「多角形状リブ付きゴムバッグを用いる」というものであった。しかし、この方法には上記のように「作業効率の悪化」という問題があり、さらに、得られた完成品の凹部形状にも「モルタル充填時の不良」という問題が懸念された。
【００２１】
そこで本発明の発明者等は鋭意研究を重ねた結果、製造方法における「作業効率の向上」に加えて、完成品としての「モルタル充填時の良好化」を同時に解決する技術を創案するに至ったのである。その結果、本発明の製造方法では、「弾性索状体の巻き付けにより形成された凸部」を型としてコンクリート表面に凹部を形成する。「弾性索状体」であれば、上述のとおり縦方向への引き抜き力で容易に縮径するため、自身が型となっていた空間からも容易に離脱することができる。これにより、「作業効率の飛躍的な向上」が達成されたことになるが、本発明の製造方法では、治具の製作において弾性索状体は巻き付けに伴う変形を生じることが分かっている。発明者等はこの点に着目し、「自由（無負荷）状態で円形断面の弾性索状体を用いれば、巻き付け時の張力及び圧縮力による変形で断面が偏平した円形となり、これを型とした凹部の断面形状は従来に見られない特徴的な部分楕円形状となる」との知見に至った。これにより、完成品としてのプレキャストコンクリート部材が提供され、シース管レスとした貫通孔内面に形成された凹部の断面に上記の特徴が付与されたのである。
【００２２】
また、完成品としてのプレキャストコンクリート部材が有する凹部の様々な形態は、本発明の製造方法に至る過程から創出されたものであるが、完成状態としての性能はいずれも高いものであり、特徴的な断面形状と相俟って、組立後の引き抜き強度を大きく向上するものである。
【発明の効果】
【００２３】
本発明によれば、ＰＣａ部材にシース管レスで容易に貫通孔内に凹凸を設けることができる。
【００２４】
また、本発明によれば、ＰＣａ部材の貫通孔をシース管レスとしても充分な強度を得ることができる。
【図面の簡単な説明】
【００２５】
【図１】一実施形態のプレキャストコンクリート部材を用いた柱梁接合部の組み立て作業を概略的に示す図である。
【図２】図１中のＩＩ−ＩＩ線に沿う縦断面図である。
【図３】比較例となるパネルゾーンＰＣａ部材の貫通孔を示す縦断面図である。
【図４】パネルゾーンＰＣａ部材の製造方法に用いる治具の例を示した斜視図である。
【図５】治具の製作手順を示した図である。
【図６】治具を用いてパネルゾーンＰＣａ部材を製作する過程を示した図である。
【図７】治具を除去する手順について説明した図である。
【図８】パネルゾーンＰＣａ部材の製造方法を工程順に示したフローチャートである。
【図９】第２実施形態のパネルゾーンＰＣａ部材の貫通孔の形状を示す縦断面図である。
【図１０】第２実施形態のパネルゾーンＰＣａ部材の製造方法に用いることができる２つの治具示す斜視図である。
【図１１】第３実施形態のパネルゾーンＰＣａ部材の貫通孔の形状を示す縦断面図である。
【図１２】第３実施形態のパネルゾーンＰＣａ部材の製造方法に用いることができる治具の製作手順を示した図である。
【発明を実施するための形態】
【００２６】
以下、本発明の実施形態について図面を参照しながら説明する。
【００２７】
図１は、一実施形態のプレキャストコンクリート部材を用いた柱梁接合部の組み立て作業を概略的に示す図である。プレキャストコンクリート部材であるパネルゾーンＰＣａ部材１００は、梁部１０２と柱の仕口部１０４、及び鉄筋１０８を一体とした構造部材である。パネルゾーンＰＣａ部材１００は、他の構造部材である柱ＰＣａ部材２００を接合対象として組み立てられる。柱ＰＣａ部材２００には、柱頭部２０２から必要な本数の柱主筋２０４が突出して設けられている。
【００２８】
パネルゾーンＰＣａ部材１００には、柱主筋２０４の位置に対応して予め複数本の貫通孔１０６が形成されている。この例では、貫通孔１０６は仕口部１０４を上下に貫通して延びている。図１では単に円柱状の線（破線）で示されているが、実際には貫通孔１０６の内面には凹凸がある。柱梁接合部の組み立て作業では、個々の貫通孔１０６に柱主筋２０４を挿通させて（又は挿入して）柱ＰＣａ部材２００にパネルゾーンＰＣａ部材１００を落とし込み、貫通孔１０６内にモルタル（グラウト）を充填することで両者を一体化させる。
【００２９】
〔貫通孔形状〕
図２は、図１中のＩＩ−ＩＩ線に沿う縦断面図である。このうち図２中（Ａ）は組み立て前の状態を示し、図２中（Ｂ）は組立後（グラウト充填後）の状態を示している。
【００３０】
図２中（Ａ）：貫通孔１０６の内部形状が詳しく示されている。貫通孔１０６の内面には、その全体にコンクリート地肌（素地）が剥き出している。さらに、貫通孔１０６の内面は平滑部１０６ａ及び凹部１０６ｂの２つの領域を有している。このうち平滑部１０６ａは円筒の内壁面に沿った形状をなしているが、凹部１０６ｂは平滑部１０６ａに対し、そのコンクリート地肌を径方向の外側へ溝状に凹ませた状態にある。また、凹部１０６ｂは、図示の縦断面が部分楕円形状（又は部分長円形状）をなしており、全体としては貫通孔１０６の軸線方向に一続きの螺旋状をなして延びている。なお、図示の例では貫通孔１０６の上から下まで１条の螺旋状を描いているものとする。
【００３１】
図２中（Ｂ）：柱梁接合部の組立後は、柱主筋２０４が貫通孔１０６内に挿通された状態で、その内部はグラウト３００により充填されている。このとき、貫通孔１０６内では柱主筋２０４と平滑部１０６ａとの間からグラウト３００が充填されていくが、凹部１０６ｂの断面形状が部分楕円形状であるため、凹部１０６ｂ内の隅々までグラウト３００が容易に行きわたり、良好な充填を行うことができる。
【００３２】
〔比較例〕
図３は、比較例となるパネルゾーンＰＣａ部材５００の貫通孔５０６を示す縦断面図である。このうち図３中（Ａ）は組み立て前の状態を示し、図３中（Ｂ）は組立後（グラウト充填後）の状態を示している。
【００３３】
図３中（Ａ）：比較例においても、貫通孔５０６には凹部５０６ｂが設けられており、一実施形態の凹部１０６ｂと同様に比較例における凹部５０６ｂも螺旋状をなしている。しかし、比較例では凹部５０６ｂの断面が多角形状（台形状）である点が大きく異なっている。このような形状の凹部５０６ｂは、例えばプレキャスト施工時にリブ付きゴムバッグを型枠に用いた場合に得られるものである。
【００３４】
図３中（Ｂ）：比較例のパネルゾーンＰＣａ部材５００で組み立てを行うと、貫通孔５０６に充填したグラウト３００が凹部５０６ｂの全体にまで行きわたらない。これは、凹部５０６ｂの断面が多角形状であるため、充填の過程でグラウト３００が隅々まで流れ込みにくく、隅角部（頂点部）を中心として空間（巣穴）が残ってしまうからである。このような状況にあっては、せっかく貫通孔５０６内に設けた凹凸を充分に生かし切れず、柱主筋２０４の引き抜き強度を所望に確保することができない。
【００３５】
これに対し、本実施形態によれば、凹部１０６ｂの断面形状が部分楕円形状であるため、充填したグラウト３００が隅々まで容易に流れ込み、確実な充填により所望の引き抜き強度を発現することができる。
【００３６】
〔製造方法の説明〕
次に、パネルゾーンＰＣａ部材１００の製造方法に好適な実施形態について説明する。
【００３７】
図４は、パネルゾーンＰＣａ部材１００の製造方法に用いる治具の例を示した斜視図である。図４でみて左から順に、単管パイプ４００、ビニールホース（ゴムチューブ）４０２及びゴムひも４０４であり、これらの材料が治具として好適に用いられる。
【００３８】
〔材料仕様〕
単管パイプ４００には、各種の鋼管（例えばＳＧＰ、ＳＴＰＧ、ＳＴＫ等）を用いることができる。単管パイプ４００の長さＬｐは、製作するパネルゾーンＰＣａ部材１００の仕口部１０４の高さを基準として、これよりある程度（例えば２００ｍｍ以上）長く設定することができる。また、外径（呼び径）Ｄｐについては、製作する貫通孔１０６の基準内径（平滑部１０４ａにおける内径）を基準として、これより小さく設定することができる。
【００３９】
ビニールホース４０２には、各種の弾性材料（例えば、塩化ビニール系ゴム、天然ゴム、ジエン系ゴム、非ジエン系ゴム、スチレン系ゴム、ウレタン系ゴム等）を用いることができる。弾性材料の特性としては、縦ひずみに対して横ひずみがある程度追従するものが好ましい。ビニールホース４０２の長さＬｈは、製作するパネルゾーンＰＣａ部材１００の仕口部１０４の高さを基準として、これより僅かに長く設定することができる。また、内径Ｉｄについては、単管パイプ４００の外径Ｄｐより僅かに大きく設定することができる。
【００４０】
ゴムひも４０４には、各種の弾性材料（例えば、塩化ビニール系ゴム、天然ゴム、ジエン系ゴム、非ジエン系ゴム、スチレン系ゴム、ウレタン系ゴム等）を用いることができる。ここでも同様に、弾性材料の特性としては、縦ひずみに対して横ひずみがある程度追従するものが好ましい。また、ゴムひも４０４は一例として円形断面の弾性索状体とし、その外径は、製作する貫通孔１０６の基準内径を基準として、これとの比率により設定することができる。また、ゴムひも４０４の長さは、ビニールホース４０２の外側から螺旋状に巻き付けて下から上まで到達できる長さとする。
【００４１】
〔治具の製作（調製）〕
図５は、治具の製作手順を示した図である。
図５中（Ａ）：先ず、芯材としての単管パイプ４００にビニールホース４０２を被せる。このとき、単管パイプ４００の一端にビニールホース４０２の一端を合わせる。これらを合わせた一端は、治具となった場合の下端とする。
【００４２】
図５中（Ｂ）：次に、ゴムひも４０４の一端を上記の下端部に適宜固定し、単管パイプ４００及びビニールホース４０２の周囲にゴムひも４０４を螺旋状に巻き付けていく。このとき、ゴムひも４０４には適度な張力を付加していき、ビニールホース４０２に対して適度に密着させることとする。これにより、ゴムひも４０４は断面がある程度偏平した状態で巻かれることになる。なお、巻き方向は任意としてよい。
【００４３】
図５中（Ｃ）：ゴムひも４０４を上端まで巻き終わったら、上端部を適宜固定して治具６００とする。これにより、単管パイプ４００の表面にビニールホース４０２及びゴムひも４０４からなる被覆層が形成された状態となる。このような被覆層は、ゴムひも４０４の巻き付けにより径方向（外径方向）への凸部を形成した状態となる。なお、ゴムひも４０４の巻き間隔Ｗｐは、例えばビニールホース４０２の長さＬｐを基準として、これの１／１０〜１／２０程度（巻き数１０〜２０回程度）とすることができる。また、巻き間隔Ｗｐは常に一定でなくてもよい。
【００４４】
〔プレキャスト施工〕
図６は、治具６００を用いてパネルゾーンＰＣａ部材１００を製作する過程を示した図である。
【００４５】
図６中（Ａ）：所望の型枠７００に治具６００を必要な本数だけ設置（固定）する。治具６００を設置する位置は、型枠７００内で貫通孔１０６を形成するべき予定位置とする。また別途、鉄筋１０８についての配筋も行う。
【００４６】
図６中（Ｂ）：適宜、ホッパ７０２等を用いて型枠７００内にコンクリートＣを打ち込む。
図６中（Ｃ）：補助的な型枠７０２を設置してパネルゾーンＰＣａ部材１００の外形を仕上げ、時間を置いてコンクリートＣを硬化させる。
【００４７】
〔治具の除去手順〕
図７は、治具６００を除去する手順について説明した図である。
治具６００の除去は、コンクリートの硬化により所定の強度を発現した後に行う。ここでは、以下の順番で治具６００を除去することとする。
【００４８】
（１）先ず、全ての単管パイプ４００を抜き取る。このとき、単管パイプ４００の外径Ｄｐはビニールホース４０２の内径Ｉｄより小さいため、単管パイプ４００の抜き取りはスムーズに行うことができる。単管パイプ４００を除去した後には、コンクリート（仕口部１０４）内部にビニールホース４０２及びゴムひも４０４からなる被覆層が残された状態となる。
【００４９】
（２）次に、全てのビニールホース４０２を抜き取る。このとき、ビニールホース４０２を上方へ引っ張れば、その縦ひずみ（伸び）に追従してビニールホース４０２が横ひずみ（縮径）を生じるので、ビニールホース４０２の引き抜きも容易に行うことができる。ビニールホース４０２を除去した後には、コンクリート（仕口部１０４）内部にはゴムひも４０４が残された状態となる。また、この段階までくると、貫通孔１０６の平滑部１０６ａまでがほとんど露出した状態となる。
【００５０】
（３）最後に、全てのゴムひも４０４を抜き取る。このとき、ゴムひも４０４はコンクリート（仕口部１０４）内部で螺旋状に埋まった状態にあるが、ゴムひも４０４を上端部から引っ張れば、その縦ひずみ（伸び）に追従してゴムひも４０４が横ひずみ（縮径）を生じるので、ゴムひも４０４は自身が型となって埋まっていた空間から用意に離脱することができる。ゴムひも４０４を除去した跡は、これを型とした凹部１０６ｂが貫通孔１０６の内面に沿って螺旋状に形成された状態となる。
【００５１】
〔製造方法の手順例〕
図８は、パネルゾーンＰＣａ部材１００の製造方法を工程順に示したフローチャートである。
【００５２】
〔第１工程〕
ステップＳ１００：上記の要領により、貫通孔１０６を施工するための治具６００を調製（製作）する。
【００５３】
〔第２工程〕
ステップＳ１０２：型枠７００内で貫通孔１０６を形成する予定の位置に全ての治具６００を固定する。また、適宜配筋も行う。
ステップＳ１０４：型枠７００内にコンクリートを打ち込む。
【００５４】
〔第３工程〕
ステップＳ１０６：全ての単管パイプ４００を除去する。
ステップＳ１０８：全てのビニールホース４０２を除去する。
ステップＳ１１０：全てのゴムひも４０４を除去する。
また、適宜型枠７００を脱型してパネルゾーンＰＣａ部材１００を得る。
【００５５】
〔その他の実施形態〕
以上がプレキャストコンクリート部材の製造方法及びプレキャストコンクリート部材の一実施形態であるが、その他の実施形態についても以下に説明する。
【００５６】
〔第２実施形態〕
図９は、第２実施形態のパネルゾーンＰＣａ部材１００の貫通孔１０６の形状を示す縦断面図である。
第２実施形態では、凹部１０６ｂが交差した螺旋状をなして軸線方向（上下方向）に延びている点が異なっている。このような凹部１０６ｂは、互いに交差した複数本の螺旋状（又は斜め格子状）に延びた形態である。また、凹部１０６ｂの断面は部分楕円形状である。
【００５７】
〔第２実施形態の製造方法〕
図１０は、第２実施形態のパネルゾーンＰＣａ部材１００の製造方法に用いることができる２つの治具６０２，６０４を示す斜視図である。
【００５８】
図１０中（Ａ）：１つ目の治具６０２は、先に示した治具６００のゴムひも４０４を交差した螺旋状（斜めの格子状）に巻き付けたものである。この場合、ゴムひも４０４の交差する部分が他に比べて外側に少し盛り上がった状態となるが、凹部１０６ｂの成型やコンクリート内部からの抜き取りに際して特段の問題にはならない。また、ゴムひも４０４は、巻き付け順でみて先になる方から抜き取ればよい。
【００５９】
図１０中（Ｂ）：２つ目の治具６０４は、先に示した治具６００のゴムひも４０４に代えて、ゴムネット４０６を巻き付けたものである。図１０中（Ｂ）の右がゴムネット４０６を広げた状態（展開図）、中央がゴムネット４０６を円筒状に巻いた状態を示す。ゴムネット４０６は、予め弾性索状体としてのゴムひも４０６ａが格子状に組まれたもの、あるいは、格子状（網目状）に一体成型されたゴム製のネットである。ゴムネット４０６は、ビニールホース４０２の長さＬｈに等しい長さ、ビニールホース４０２の外周長に等しい幅を有していればよい。また、ゴムネット４０６は長手方向でみて斜めの格子状とした状態で用いるものとする。抜き取りに際しては、ゴムネット４０６を引き抜くことで個々の索状部分が縮径し、これまでと同様に用意に除去することが可能である。
【００６０】
〔直巻きの形態〕
また、通常はゴムネット４０６の網目部分４０６ｂは開口しているが、格子の密集度合（いわゆるメッシュ）を可能な限り高くすることで網目部分４０６ｂの開口面積を極限まで小さくすることもできる。このように網目部分４０６ｂの開口面積を極小とすれば、ゴムネット４０６が全体として１枚のシート状をなす弾性体となることから、型枠７００内で打設したコンクリートを不透過とすることもできる。したがって、この場合はビニールホース４０２を用いることなくゴムネット４０６を単管パイプ４００に直に巻き付けて治具６０４としてもよい。
【００６１】
図示していないが、上記とは別の形態として弾性材料からなるシート状の弾性体シートを基材とし、その片面又は両面に格子状に配列させた弾性索状体を一体成型して凸部を形成したものを単管パイプ４００に直に巻き付けて治具６０４としてもよい。この場合、図１０中（Ｂ）で網目部分４０６ｂは開口ではなく、弾性体シートの基材部分となる。あるいは、個々にドーム状をなす複数の突起（図示せず）をシート状の弾性体シートの基材に一体成型し、突起部分を索状に連続的に配列して全体をゴムひも４０６ａのような弾性索状体としてもよい。
【００６２】
〔第３実施形態〕
図１１は、第３実施形態のパネルゾーンＰＣａ部材１００の貫通孔１０６の形状を示す縦断面図である。
第３実施形態では、凹部１０６ｂが貫通孔１０６の軸線方向（上下方向）に隙間なく螺旋状に延びており、各凹部１０６ｂが互いに密集した状態にある点が異なっている。この場合、貫通孔１０６の内面には平滑部１０６ａがない（なお、一部に存在してもよい。）。また、ここでも凹部１０６ｂの断面は部分楕円形状である。
【００６３】
〔第３実施形態の製造方法〕
図１２は、第３実施形態のパネルゾーンＰＣａ部材１００の製造方法に用いることができる治具６０６の製作手順を示した図である。
【００６４】
図１２中（Ａ）：ここでは、芯材としての単管パイプ４００に対し、ゴムひも４０４を直に巻き付けていく。つまり、単管パイプ４００の下端部にゴムひも４０４の一端を固定し、張力を掛けながら螺旋状に巻き付けていくのである。そして、ここではゴムひも４０４を１巻きする毎に密集させ、長手方向に隙間をあけることなく巻き付けていく。
【００６５】
図１２中（Ｂ）：貫通孔１０６の深さ分だけゴムひも４０４を巻き付けると、単管パイプ４００にはゴムひも４０４による被覆層が形成された状態となり、このとき被覆層にはゴムひも４０４を密集させて巻き付けたことによる凸部が隙間なく形成されている。このような治具６０６の除去は、先に単管パイプ４００を抜き取り、次にゴムひも４０４を抜き取るという順に行うことができる。
【００６６】
上述した各実施形態のパネルゾーンＰＣａ部材１００によれば、柱主筋２０４の貫通孔１０６をシース管レスとすることがコストを削減し、かつ、内面に形成した凹凸（凹部１０６ｂ）により確実な引き抜き強度を得ることができる。
【００６７】
また、各実施形態のパネルゾーンＰＣａ部材１００を得る製造方法によれば、柱主筋２０４の貫通孔１０６をシース管レスで製作し、かつ、内面に凹凸（凹部１０６ｂ）を容易に形成することができる。
【００６８】
本発明は上述した実施形態に制約されることなく、種々に変形して実施可能である。一実施形態では、パネルゾーンＰＣａ部材１００を例に挙げているが、本発明のプレキャストコンクリート部材はその他の構造部材であってもよく、本発明の製造方法もこれに適用可能である。
【００６９】
一実施形態では、治具６００等の製作に単管パイプ４００やビニールホース４０２、ゴムひも４０４を用いるとしているが、これらの材質（素材）は適宜に変更可能である。また、単管パイプ４００は角筒状であってもよいし、ゴムひも４０４の断面は円形状のものに限らない。
【符号の説明】
【００７０】
１００    パネルゾーンＰＣａ部材
１０２    梁部
１０４    仕口部（本体）
１０６    貫通孔
１０６ａ  平滑部
１０６ｂ  凹部
１０８    鉄筋
４００    単管パイプ（芯材）
４０２    ビニールホース（被覆層）
４０４    ゴムひも（弾性索状体、被覆層）
【図１】
2018135686.tif 000003
【図２】
2018135686.tif 000004
【図３】
2018135686.tif 000005
【図４】
2018135686.tif 000006
【図５】
2018135686.tif 000007
【図６】
2018135686.tif 000008
【図７】
2018135686.tif 000009
【図８】
2018135686.tif 000010
【図９】
2018135686.tif 000011
【図１０】
2018135686.tif 000012
【図１１】
2018135686.tif 000013
【図１２】
2018135686.tif 000014